(57)【特許請求の範囲】
【請求項１】
ポリ乳酸樹脂と、可塑剤と、ヒドロキシ脂肪酸エステルである有機核剤と、無機核剤とを含むポリ乳酸樹脂組成物であって、前記有機核剤が１２−ヒドロキシステアリン酸トリグリセライドである、ポリ乳酸樹脂組成物。
【請求項２】
可塑剤が、分子中に２個以上のエステル基を有し、エチレンオキサイドの平均付加モル数が３〜９の化合物である請求項１記載のポリ乳酸樹脂組成物。
【請求項３】
無機核剤が、タルクである請求項１又は２に記載のポリ乳酸樹脂組成物。
【請求項４】
有機核剤と無機核剤との重量比が、１／３０〜２／１である請求項１〜３いずれかに記載のポリ乳酸樹脂組成物。
【請求項５】
請求項１〜４いずれかに記載のポリ乳酸樹脂組成物を、ポリ乳酸樹脂の融点（Ｔｍ）以上で混合する工程（１）と、ポリ乳酸樹脂組成物のガラス転移温度（Ｔｇ）以上Ｔｍ未満の温度で熱処理する工程（２）とを有するポリ乳酸樹脂成形体の製造方法。
【発明の詳細な説明】
【技術分野】
【０００１】
本発明は、ポリ乳酸樹脂組成物、及び該ポリ乳酸樹脂組成物を用いたポリ乳酸樹脂成形体の製造方法に関する。
【背景技術】
【０００２】
生分解性樹脂の中でポリ乳酸樹脂は、トウモロコシ、芋などからとれる糖分から、発酵法によりＬ−乳酸が大量に作られ安価になってきたこと、原料が自然農作物なので総酸化炭素排出量が極めて少ない、また得られた樹脂の性能として剛性が強く透明性が良いという特徴があるので、現在その利用が期待されている。しかしポリ乳酸樹脂の場合、脆く、硬く、可撓性に欠ける特性のためにいずれも硬質成形品分野に限られ、フィルムなどに成形した場合は、柔軟性が不足したり、折り曲げたとき白化などの問題があり、軟質又は半硬質分野に使用されていないのが現状である。また、ポリ乳酸樹脂は結晶化速度が遅く、延伸などの機械的工程を行わない限り成形後は非晶状態である。しかし、ポリ乳酸樹脂のガラス転移温度（Ｔｇ）は６０℃と低く耐熱性に劣るため、温度が５５℃以上となる環境下では使用できない問題があった。
【０００３】
ポリ乳酸樹脂を軟質、半硬質分野に応用する技術として、可塑剤を添加する方法や、あるいは耐熱性を向上させるため結晶核剤を添加して結晶化させる方法が種々提案されている（例えば特許文献１）が、更なる成形性、耐熱性、耐衝撃性、柔軟性が良好なポリ乳酸樹脂組成物の開発が求められている。
【特許文献１】国際公開第２００５／１０８５０１号パンフレット
【発明の開示】
【発明が解決しようとする課題】
【０００４】
本発明の課題は、成形性、耐熱性、耐衝撃性、柔軟性が良好なポリ乳酸樹脂組成物を提供することにある。
【課題を解決するための手段】
【０００５】
本発明は、ポリ乳酸樹脂と、可塑剤と、ヒドロキシ脂肪酸エステルである有機核剤と、無機核剤とを含むポリ乳酸樹脂組成物を提供する。
【０００６】
また、本発明は、上記ポリ乳酸樹脂組成物を、ポリ乳酸樹脂の融点（Ｔｍ）以上で混合する工程（１）と、ポリ乳酸樹脂組成物のガラス転移温度（Ｔｇ）以上Ｔｍ未満の温度で熱処理する工程（２）とを有するポリ乳酸樹脂成形体の製造方法を提供する。
【発明の効果】
【０００７】
本発明のポリ乳酸樹脂組成物は、成形性が良好で、耐熱性、耐衝撃性及び柔軟性に優れている。また、本発明の製造方法によると、成形性が良好で、優れた耐熱性、耐衝撃性及び柔軟性を有するポリ乳酸樹脂成形体を得ることができる。
【発明を実施するための最良の形態】
【０００８】
［ポリ乳酸樹脂］
本発明に用いられるポリ乳酸樹脂としては、ポリ乳酸、又は乳酸とヒドロキシカルボン酸とのコポリマーが挙げられる。ヒドロキシカルボン酸として、グリコール酸、ヒドロキシ酪酸、ヒドロキシ吉草酸、ヒドロキシペンタン酸、ヒドロキシカプロン酸、ヒドロキシヘプタン酸等が挙げられ、グリコール酸、ヒドロキシカプロン酸が好ましい。
【０００９】
好ましいポリ乳酸の分子構造は、Ｌ−乳酸又はＤ−乳酸いずれかの単位２０〜１００モル％とそれぞれの対掌体の乳酸単位０〜２０モル％からなるものである。また、好ましい乳酸とヒドロキシカルボン酸とのコポリマーは、Ｌ−乳酸又はＤ−乳酸いずれかの単位８５〜１００モル％とヒドロキシカルボン酸単位０〜１５モル％からなるものである。
【００１０】
これらのポリ乳酸樹脂は、Ｌ−乳酸、Ｄ−乳酸及びヒドロキシカルボン酸の中から必要とする構造のものを選んで原料とし、脱水重縮合することにより得ることができる。好ましくは、乳酸の環状二量体であるラクチド、グリコール酸の環状二量体であるグリコリド及びカプロラクトン等から必要とする構造のものを選んで開環重合することにより得ることができる。ラクチドにはＬ−乳酸の環状二量体であるＬ−ラクチド、Ｄ−乳酸の環状二量体であるＤ−ラクチド、Ｄ−乳酸とＬ−乳酸とが環状二量化したメソ−ラクチド及びＤ−ラクチドとＬ−ラクチドとのラセミ混合物であるＤＬ−ラクチドがある。本発明ではいずれのラクチドも用いることができる。但し、主原料は、Ｄ−ラクチド又はＬ−ラクチドが好ましい。
【００１１】
市販されているポリ乳酸樹脂としては、例えば、三井化学（株）製、商品名レイシア；ネイチャーワークス社製、商品名Ｎａｔｕｒｅ  ｗｏｒｋｓ；トヨタ自動車（株）製、Ｕ’ｓ等が挙げられる。
これらのポリ乳酸樹脂の中でも結晶化速度、物性の観点からＬ−乳酸高純度品である結晶グレードのもの、特に三井化学（株）製、ＬＡＣＥＡ  Ｈ−４００、ＬＡＣＥＡ  Ｈ−１００、ＬＡＣＥＡ  Ｈ−４４０が好ましく、Ｌ−乳酸純度９５％以上のポリ乳酸樹脂、特に三井化学（株）製、ＬＡＣＥＡ  Ｈ−４００、ＬＡＣＥＡ  Ｈ−１００がさらに好ましい。
【００１２】
［可塑剤］
本発明に用いられる可塑剤としては、グリセリンジアセトモノラウレート、ジグリセリンテトラアセテート、アセチルクエン酸トリブチル等や、分子中に２個以上のエステル基を有し、エチレンオキサイドの平均付加モル数が３〜９の化合物などが挙げられるが、ポリ乳酸樹脂成形体の成形性、耐衝撃性に優れる観点から、分子中に２個以上のエステル基を有し、エチレンオキサイドの平均付加モル数が３〜９の化合物が好ましい。尚、エチレンオキサイドの平均付加モル数は、1Ｈ−ＮＭＲ法によって測定することができる。
【００１３】
本発明に用いられる可塑剤の平均分子量は耐ブリード性及び耐揮発性の観点から、好ましくは２５０〜７００であり、より好ましくは３００〜６００であり、更に好ましくは３５０〜５５０であり、特に好ましくは４００〜５００である。尚、平均分子量は、ＪＩＳ  Ｋ００７０に記載の方法で鹸化価を求め、次式より計算で求めることができる。
平均分子量＝５６１０８×（エステル基の数）／鹸化価
【００１４】
本発明に用いられる分子中に２個以上のエステル基を有し、エチレンオキサイドの平均付加モル数が３〜９の化合物としては、ポリ乳酸樹脂成形体の成形性、耐衝撃性に優れる観点から、酢酸とグリセリンのエチレンオキサイド平均３〜９モル付加物とのエステル、酢酸とエチレンオキサイドの平均付加モル数が４〜９のポリエチレングリコールとのエステル等の多価アルコールのアルキルエーテルエステル、コハク酸とエチレンオキサイドの平均付加モル数が２〜４のポリエチレングリコールモノメチルエーテルとのエステル、アジピン酸とエチレンオキサイドの平均付加モル数が２〜３のポリエチレングリコールモノメチルエーテルとのエステル、１，３，６−ヘキサントリカルボン酸とエチレンオキサイドの平均付加モル数が２〜３のポリエチレングリコールモノメチルエーテルとのエステル等の多価カルボン酸とポリエチレングリコールモノメチルエーテルとのエステル等が挙げられ、ポリ乳酸樹脂成形体の成形性、耐衝撃性及び可塑剤の耐ブリード性に優れる観点から、コハク酸、アジピン酸又は１，３，６−ヘキサントリカルボン酸とポリエチレングリコールモノメチルエーテルとのエステル、及び酢酸とグリセリン又はエチレングリコールのエチレンオキサイド付加物とのエステルからなる群より選ばれる少なくとも１種が好ましく、酢酸とグリセリンのエチレンオキサイド平均３〜６モル付加物とのエステル、酢酸とエチレンオキサイドの平均付加モル数が４〜６のポリエチレングリコールとのエステル、コハク酸とエチレンオキサイドの平均付加モル数が２〜３のポリエチレングリコールモノメチルエーテルとのエステル、アジピン酸とジエチレングリコールモノメチルエーテルとのエステル、１，３，６−ヘキサントリカルボン酸とジエチレングリコールモノメチルエーテルとのエステルがさらに好ましい。ポリ乳酸樹脂成形体の成形性、耐衝撃性及び可塑剤の耐ブリード性、耐揮発性及び耐刺激臭の観点から、コハク酸とトリエチレングリコールモノメチルエーテルとのエステルが特に好ましい。
【００１５】
尚、上記のエステルは、可塑剤としての機能を十分発揮させる観点から、全てエステル化された飽和エステルであることが好ましい。
【００１６】
［結晶核剤］
本発明は、結晶核剤として、有機核剤と無機核剤とを用いる。
本発明に用いられる有機核剤は、ポリ乳酸樹脂成形体の成形性、耐熱性、耐衝撃性及び有機核剤の耐ブルーム性の観点から、ヒドロキシ脂肪酸エステルである。有機核剤の融点は熱処理温度より高く、樹脂組成物の混練温度以下であると、混練時に有機核剤が溶解することによってその分散性が向上し、熱処理温度より高いと結晶核生成の安定化や熱処理温度が上げられるため、結晶化速度向上の観点でも好ましい。具体的には有機核剤の融点は、６５℃以上が好ましく、７０℃〜２００℃がより好ましい。尚、有機核剤の融点は、ＪＩＳ−Ｋ７１２１に基づく示差走査熱量測定（ＤＳＣ）の昇温法による結晶融解吸熱ピーク温度より求められる。
【００１７】
ヒドロキシ脂肪酸エステルから選ばれる有機核剤によって、本発明の効果が向上する理由は定かではないが、水酸基、エステル基を有すると、ポリ乳酸樹脂との相互作用が良好となり、相溶性が向上する結果、樹脂中で微分散することによるものと考えられ、恐らく、水酸基を１つ以上、好ましくは２つ以上有することによりポリ乳酸樹脂への分散性が良好となり、エステル基を１つ以上、好ましくは２つ以上有することによりポリ乳酸樹脂への相溶性が良好となるものと考えられる。また、ヒドロキシ脂肪酸エステルから選ばれる有機核剤は、樹脂溶融状態から冷却過程で速やかに微細な結晶を多数析出するものと考えられ、結晶化速度向上の観点でも好ましい。
【００１８】
本発明の有機核剤の具体例としては、１２−ヒドロキシステアリン酸トリグリセライド、１２−ヒドロキシステアリン酸ジグリセライド、１２−ヒドロキシステアリン酸モノグリセライド、ペンタエリスリトール−モノ−１２−ヒドロキシステアレート、ペンタエリスリトール−ジ−１２−ヒドロキシステアレート、ペンタエリスリトール−トリ−１２−ヒドロキシステアレート等のヒドロキシ脂肪酸エステルが挙げられる。ポリ乳酸樹脂成形体の成形性、耐熱性、耐衝撃性及び有機核剤の耐ブルーム性の観点から、１２−ヒドロキシステアリン酸トリグリセライドが好ましい。
【００１９】
本発明に用いられる無機核剤としては、タルク、スメクタイト、カオリン、マイカ、モンモリロナイト等のケイ酸塩、シリカ、酸化マグネシウム等の無機化合物が挙げられる。無機核剤の平均粒径は、良好な分散性を得る観点から、０．１〜２０μｍが好ましく、０．１〜１０μｍがより好ましい。無機核剤の中でも、ポリ乳酸樹脂成形体の成形性及び耐熱性の観点からケイ酸塩が好ましく、タルク又はマイカがより好ましく、タルクが特に好ましい。また、ポリ乳酸樹脂成形体の成形性及び透明性の観点からは、シリカが好ましい。
尚、無機核剤の平均粒径は、回折・散乱法によって体積基準のメジアン系を測定することにより求めることができる。例えば市販の装置としてはコールター社製レーザー回折・光散乱法粒度測定装置ＬＳ２３０等が挙げられる。
【００２０】
本発明では、ヒドロキシ脂肪酸エステルから選ばれる有機核剤と無機核剤とを併用することにより、ポリ乳酸樹脂成形体の成形性、耐熱性及び耐衝撃性が良好となり、有機核剤の耐ブルーム性も良好となる。本発明の効果が向上する理由は定かではないが、無機核剤を単独で使用すると分散性が悪くなるところ、ヒドロキシ脂肪酸エステルから選ばれる有機核剤を併用することにより、樹脂中における無機核剤の分散性が向上することによって、ポリ乳酸樹脂が結晶化する起点が増加して微結晶化するものと考えられる。その結果、結晶化速度が向上するため、短い金型保持時間でポリ乳酸樹脂の結晶化が進んで 良好な成形性を示し、また、その成形体は結晶が緻密であるため、耐熱性及び耐衝撃性が良好となるものと考えられる。また、無機核剤の親水面とヒドロキシ脂肪酸エステルの極性基が相互作用することによって、ヒドロキシ脂肪酸エステルから選ばれる有機核剤が樹脂表面に析出（ブルーム）することを抑制しているため、金型汚染の防止にも有効であると考えられる。
【００２１】
［ポリ乳酸樹脂組成物］
本発明のポリ乳酸樹脂組成物は、ポリ乳酸樹脂、可塑剤、ヒドロキシ脂肪酸エステルである有機核剤及び無機核剤を含有するものである。本発明のポリ乳酸樹脂組成物における可塑剤、有機核剤及び無機核剤の特に好ましい組合せとしては、本発明の効果を発現する観点から、可塑剤がコハク酸とトリエチレングリコールモノメチルエーテルとのエステル、有機核剤が１２−ヒドロキシステアリン酸トリグリセライド、無機核剤がタルクである。
【００２２】
本発明のポリ乳酸樹脂組成物中の、ポリ乳酸樹脂の含有量は、本発明の目的を達成する観点から、好ましくは５０重量％以上であり、より好ましくは７０重量％以上である。
【００２３】
本発明のポリ乳酸樹脂組成物における可塑剤の含有量は、十分な結晶化速度と耐衝撃性を得る観点から、ポリ乳酸樹脂１００重量部に対し、５〜３０重量部が好ましく、７〜３０重量部より好ましく、１０〜３０重量部がさらに好ましい。
【００２４】
本発明のポリ乳酸樹脂組成物における有機核剤の含有量は、十分な結晶化速度を得る観点から、ポリ乳酸樹脂１００重量部に対し、０．１〜５重量部が好ましく、０．３〜３重量部が更に好ましく、０．５〜２重量部が特に好ましい。
【００２５】
本発明のポリ乳酸樹脂組成物における無機核剤の含有量は、十分な結晶化速度、成形性と耐熱性及び耐衝撃性を得る観点から、ポリ乳酸樹脂１００重量部に対し、０．１〜６０重量部が好ましく、１〜４０重量部が更に好ましく、１〜３０重量部が特に好ましい。
【００２６】
本発明のポリ乳酸樹脂組成物中における有機核剤と無機核剤との重量比は、十分な結晶化速度、成形性と耐熱性及び耐衝撃性を得る観点から、有機核剤／無機核剤＝１／６０〜５／１が好ましく、１／４０〜３／１がより好ましく、１／３０〜２／１が更に好ましい。
【００２７】
本発明のポリ乳酸樹脂組成物は、上記の本発明の結晶核剤、可塑剤以外に、更に、加水分解抑制剤を含有することができる。加水分解抑制剤としては、ポリカルボジイミド化合物やモノカルボジイミド化合物等のカルボジイミド化合物が挙げられ、ポリ乳酸樹脂成形体の成形性の観点からポリカルボジイミド化合物が好ましく、ポリ乳酸樹脂成形体の耐熱性、耐衝撃性及び有機核剤の耐ブルーム性の観点から、モノカルボジイミド化合物が好ましい。
【００２８】
ポリカルボジイミド化合物としては、ポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼン及び１，５−ジイソプロピルベンゼン）ポリカルボジイミド等が挙げられ、モノカルボジイミド化合物としては、Ｎ，Ｎ’−ジ−２，６−ジイソプロピルフェニルカルボジイミド等が挙げられる。
【００２９】
上記カルボジイミド化合物は、ポリ乳酸樹脂成形体の成形性、耐熱性、耐衝撃性及び有機核剤の耐ブルーム性を満たすために、単独又は２種以上組み合わせて用いてもよい。また、ポリ（４，４’−ジシクロヘキシルメタンカルボジイミド）はカルボジライトＬＡ−１（日清紡績（株）製）を、ポリ（１，３，５−トリイソプロピルベンゼン）ポリカルボジイミド及びポリ（１，３，５−トリイソプロピルベンゼン及び１，５−ジイソプロピルベンゼン）ポリカルボジイミドはスタバクゾールＰ及びスタバクゾールＰ−１００（Rhein Chemie社製）を、Ｎ，Ｎ’−ジ−２，６−ジイソプロピルフェニルカルボジイミドはスタバクゾールＩ（Rhein Chemie社製）をそれぞれ購入して使用することができる。
【００３０】
本発明のポリ乳酸樹脂組成物における加水分解抑制剤の含有量は、ポリ乳酸樹脂成形体の成形性の観点から、ポリ乳酸樹脂１００重量部に対し、０．０５〜３重量部が好ましく、０．１〜２重量部が更に好ましい。
【００３１】
本発明のポリ乳酸樹脂組成物は、上記以外に、更にヒンダードフェノール又はフォスファイト系の酸化防止剤、又は炭化水素系ワックス類やアニオン型界面活性剤である滑剤等の他の成分を含有することができる。酸化防止剤、滑剤のそれぞれの含有量は、ポリ乳酸樹脂１００重量部に対し、０．０５〜３重量部が好ましく、０．１〜２重量部が更に好ましい。
【００３２】
本発明のポリ乳酸樹脂組成物は、上記以外の他の成分として、帯電防止剤、防曇剤、光安定剤、紫外線吸収剤、顔料、無機充填剤、防カビ剤、抗菌剤、発泡剤、難燃剤等を、本発明の目的達成を妨げない範囲で含有することができる。
【００３３】
本発明のポリ乳酸樹脂組成物の結晶化度は、本発明の効果を発現する観点から、３０％以上であることが好ましく、３０〜９９％がより好ましく、４０〜９５％が更に好ましく、５０〜９０％が特に好ましい。また、本発明のポリ乳酸樹脂組成物の８０℃における半結晶化時間（ｔ1/2）は、十分な結晶化速度を得る観点から、好ましくは０．０１〜１分、更に好ましくは０．０１〜０．７分であり、９５℃における半結晶化時間（ｔ1/2）は、好ましくは０．０１〜０．５分、更に好ましくは０．０１〜０．４分であり、１１０℃における半結晶化時間（ｔ1/2）は、好ましくは０．０１〜１分、更に好ましくは０．０１〜０．６分である。
尚、結晶化度及び半結晶化時間は実施例記載の方法により求めることができる。
【００３４】
本発明のポリ乳酸樹脂組成物は、加工性が良好で、例えば２００℃以下の低温で加工することができるため、可塑剤の分解が起こり難い利点もあり、フィルムやシートに成形して、各種用途に用いることができる。
【００３５】
［ポリ乳酸樹脂成形体の製造法］
本発明のポリ乳酸樹脂成形体の製造法は、本発明のポリ乳酸樹脂組成物を、ポリ乳酸樹脂の融点（Ｔｍ）以上で混合する工程（１）と、ポリ乳酸樹脂組成物のガラス転移温度（Ｔｇ）以上Ｔｍ未満の温度で熱処理する工程（２）とを有する。
【００３６】
また、工程（１）を経た後、冷却して非晶状態（すなわち広角Ｘ線回折法で測定される結晶化度が１％以下となる条件）とした後、工程（２）を行う方法や、工程（１）を経た後、冷却して直ちに工程（２）を行う方法が好ましく、本発明の結晶化速度向上効果発現の観点から、工程（１）を経た後、冷却して直ちに工程（２）を行う方法がより好ましい。
【００３７】
本発明のポリ乳酸樹脂成形体の製造法における、工程（１）の具体例としては、例えば、押出し機等を用いてポリ乳酸樹脂を溶融させながら、可塑剤、ヒドロキシ脂肪酸エステルである有機核剤及び無機核剤を混合する方法等が挙げられる。工程（１）の温度は、可塑剤、有機核剤及び無機核剤の分散性の観点から、ポリ乳酸樹脂の融点（Ｔｍ）以上であり、好ましくはＴｍ〜Ｔｍ＋１００℃の範囲であり、より好ましくはＴｍ〜Ｔｍ＋５０℃の範囲である。例えば、ポリ乳酸樹脂がレイシアＨ−４００（三井化学（株）製）の場合のようなＬ−乳酸純度９５％以上のポリ乳酸樹脂を用いた場合は、１７０〜２５０℃が好ましく、１７０〜２３０℃がより好ましく、１７０〜２１０℃がさらに好ましい。
【００３８】
本発明の成形体の製造法における、工程（２）の具体例としては、例えば、押出し機等により押し出されたポリ乳酸樹脂組成物を熱処理する方法や射出成形機等によりポリ乳酸樹脂組成物を金型に充填し、ポリ乳酸樹脂組成物を熱処理する方法等が挙げられる。工程（２）の温度は、結晶化速度向上の観点から、ポリ乳酸樹脂組成物のガラス転移温度（Ｔｇ）以上Ｔｍ未満であり、好ましくはＴｇ〜Ｔｇ＋１００℃の範囲であり、より好ましくはＴｇ＋１０〜Ｔｇ＋８０℃の範囲であり、特に好ましくはＴｇ＋２０〜Ｔｇ＋７０℃の範囲である。例えば、ポリ乳酸樹脂がレイシアＨ−４００（三井化学（株）製）のようなＬ−乳酸純度９５％以上のポリ乳酸樹脂であるポリ乳酸樹脂組成物の場合は、５０〜１４０℃が好ましく、６０〜１２０℃がより好ましく、７０〜１１０℃が特に好ましい。
【００３９】
尚、ポリ乳酸樹脂の融点（Ｔｍ）は、ＪＩＳ−Ｋ７１２１に基づく示差走査熱量測定（ＤＳＣ）の昇温法による結晶融解吸熱ピーク温度より求められる値である。また、ポリ乳酸樹脂組成物のガラス転移温度（Ｔｇ）は、ＪＩＳ−Ｋ７１９８に基づいた動的粘弾性測定における損失弾性率（Ｅ''）のピーク温度より求められる値である。
【００４０】
本発明のポリ乳酸樹脂成形体の熱変形温度は、ポリ乳酸樹脂、可塑剤、結晶核剤の種類や添加量などによって適宜選定され、特にポリ乳酸の場合、本発明の効果を発現する観点から、７０℃以上が好ましく、７５℃以上がより好ましく、８０℃以上が更に好ましい。尚、ここで本発明のポリ乳酸樹脂成形体の熱変形温度は、実施例に記載された測定法により測定される値である。
【００４１】
本発明のポリ乳酸樹脂成形体の耐衝撃性は、ポリ乳酸樹脂、可塑剤、結晶核剤の種類や添加量などによって適宜選定され、特にポリ乳酸の場合、本発明の効果を発現する観点から、６０（Ｊ／ｍ）以上が好ましく、７０（Ｊ／ｍ）以上がより好ましく、８０（Ｊ／ｍ）以上が更に好ましい。尚、ここで本発明のポリ乳酸樹脂成形体の耐衝撃性は、実施例に記載された測定法により測定される値である。
【実施例】
【００４２】
例中の部は、特記しない限り重量部である。
【００４３】
実施例１〜５
ポリ乳酸樹脂（三井化学（株）製、ＬＡＣＥＡ  Ｈ−４００）（以下ＰＬＡという）と、可塑剤（コハク酸とトリエチレングリコールモノメチルエーテルとのジエステル）と、有機核剤［１２−ヒドロキシステアリン酸トリグリセライド（花王（株）製、カオーワックス８５Ｐ）］と、無機核剤［タルク（日本タルク（株）製 、Ｍｉｃｒｏ  Ａｃｅ  Ｐ−６）］、更に必要により加水分解抑制剤［カルボジライトＬＡ−１（日清紡績（株）製）、ポリ（４，４’−ジシクロヘキシルメタンカルボジイミド）］を、表１に示す割合で、５Ｌ加圧型ニーダー（（株）森山製作所製  ＤＳ３−２０ＭＷＢ−Ｅ）を用い、１８０〜２００℃にて、１０分間溶融混合し、その後直ちに８０℃の８インチロール（日本ロール製造（株）製）で約５ｍｍ厚さに引き延ばし、裁断した後、粉砕して、ポリ乳酸樹脂組成物のフレークを得た。
【００４４】
比較例１〜２
ＰＬＡ、可塑剤、有機核剤、無機核剤、加水分解抑制剤を、表１に示す割合で用いる以外は実施例１〜５と同様にしてポリ乳酸樹脂組成物のフレークを得た。
【００４５】
実施例及び比較例で得られたフレークは、７０℃減圧下で１日乾燥し、水分量を５００ppm以下とした。そのフレークを射出成形機（日本製鋼所製Ｊ７５Ｅ型射出成形機）を用いて、スクリュー温度２００〜１６０℃で射出成形し、生分解性樹脂成形体を作製した。
【００４６】
それぞれの生分解性樹脂成形体に対し、下記の方法で半結晶化時間、曲げ弾性率、熱変形温度、アイゾット衝撃強度、結晶化度を測定した。また、下記方法で射出成形性を評価した。これらの結果を表１に示す。
【００４７】
＜半結晶化時間＞
５００μｍのシート状にしたポリ乳酸樹脂組成物の試験片から７〜８ｍｇ秤量し、アルミパンに封入後、ＤＳＣ装置（パーキンエルマー社製ダイアモンドＤＳＣ）を用い、２００℃で５分間溶融し、−５００℃／分の速度で保持温度（８０℃、９５℃、１１０℃）まで降温し、結晶飽和となる半分の時間（半結晶化時間；ｔ1/2）を求めた。ｔ1/2は、サンプル温度が保持温度に達したときの時間を０分として算出した。
【００４８】
＜曲げ弾性率＞
ＪＩＳ  Ｋ７１７１に基づいて、長さ８０ｍｍ×幅１０ｍｍ×厚さ４ｍｍの試験片を作製し、テンシロン（オリエンテック製テンシロン万能試験機ＲＴＣ−１２１０Ａ）を用いて曲げ弾性率を測定した。
【００４９】
＜熱変形温度＞
ＪＩＳ  Ｋ７１９１に基づいて、長さ８０ｍｍ×幅１０ｍｍ×厚さ４ｍｍの試験片を作製し、熱変形温度測定装置（東洋精機製ヒートディステーションテスター）を用いて荷重たわみ温度を、荷重０．４５ＭＰａで測定した。
【００５０】
＜アイゾット衝撃強度＞
ＪＩＳ  Ｋ７１１０に基づいて、２号Ａ（幅５ｍｍ）試験片を作製し、衝撃試験機（上島製作所製Ｕ−Ｆ  ＩＮＰＡＣＴ  ＴＥＳＴＥＲ）を用いてアイゾット衝撃強度を測定した。
【００５１】
＜結晶化度＞
成形後の試験片について、広角Ｘ線回折測定装置（理学電機製ＲＩＮＴ２５００ＶＰＣ，光源ＣｕＫα，管電圧４０ｋＶ，管電流１２０ｍＡ）を使用し、２θ＝５〜３０°の範囲の非晶及び結晶のピーク面積を解析して結晶化度を求めた。
【００５２】
＜射出成形性＞
射出成形機（日本製鋼所製Ｊ７５Ｅ型射出成形機）にて、保圧時間１５秒、冷却時間３０秒で、温度８０℃の金型での射出成形を行い、成形体の金型からの離型性を以下の基準で評価した。
○：変形もなく容易に離型できる
△：離型するが、変形する
×：離型しない（成形できない）
【００５３】
尚、比較例１〜２においては、得られた生分解性樹脂成形体は、半溶融状態のままであり金型から離型しなかった。これは、生分解性樹脂成形体の結晶化が十分でないことを意味する。物性比較を行うために、試験片を得る必要があるので、これらについては温度３０℃の金型での射出を行い、非晶状態での試験片を得た。
【００５４】
【表１】
0005225550.tif 000002
【００５５】
＊１：ポリ乳酸樹脂（三井化学（株）製、ＬＡＣＥＡ  Ｈ−４００）
＊２：コハク酸とトリエチレングリコールモノメチルエーテルとのジエステル
＊３：１２−ヒドロキシステアリン酸トリグリセライド（花王（株）製、カオーワックス８５Ｐ）
＊４：タルク（日本タルク（株）製 、Micro Ace P-6）
＊５：ポリ（４，４’−ジシクロヘキシルメタンカルボジイミド）（日清紡績（株）製、カルボジライトＬＡ−１）
【００５６】
以上の結果から、本発明のポリ乳酸樹脂組成物は、広い温度領域で優れた結晶化速度を有し、結果として低い金型温度で優れた成形性を示し、また、優れた耐熱性、耐衝撃性及び柔軟性を有することが分かる。